СПОСОБ ПОЛУЧЕНИЯ ВЫСОКОМОЛЕКУЛЯРНЫХ ПОЛИЭТИЛЕНОВЫХ ВОЛОКОН

1. Способ получения высокомолекулярных полиэтиленовых волокон, включающий воздействие на полиэтиленовую ленту со средневзвешенной молекулярной массой, по меньшей мере, 500000 г/моль, отношением Mw/Mn самое большее 6 и параметром однонаправленной ориентации 200/110 по меньшей мере 3, усилия в направлении по толщине ленты по всей ширине ленты.
2. Способ по п.1, включающий стадии воздействия на исходный UHMWPE со средневзвешенной молекулярной массой, по меньшей мере, 500000 г/моль, упругим модулем сдвига, определенным непосредственно после плавления при 160°С, самое большее 1,4 МПа и с отношением Mw/Mn самое большее 6, стадии компактирования и стадии растяжения при таких условиях, что ни в какой момент времени в течение обработки полимера его температура не повышается до значения выше его температуры плавления, где общее применяемое отношение растяжения составляет, по меньшей мере, 120, с тем, чтобы сформировать полиэтиленовую ленту со средневзвешенной молекулярной массой, по меньшей мере, 500000 г/моль, отношением Mw/Mn самое большее 6 и параметром однонаправленной ориентации 200/110, по меньшей мере, 3 и воздействия на ленту усилия в направлении по толщине ленты по всей ширине ленты.
3. Способ по п.2, в котором полиэтиленовый порошок имеет упругий модуль сдвига, определенный непосредственно после плавления при 160°С, самое большее 0,9 МПа, в частности самое большее 0,8 МПа, более конкретно самое большее 0,7 МПа.
4. Способ по п.2 или 3, в котором общее отношение растяжения составляет, по меньшей мере, 140, более конкретно, по меньшей мере, 160, еще более конкретно, по меньшей мере, 180 или даже, по меньшей мере, 200.
5. Способ по п.2 или 3, в котором растянутый материал подвергается воздействию усилия в направлении по толщине ленты по всей ширине ленты посредством приведения ленты в контакт с потоком воздуха или другой эжектируемой среды в направлении по толщине ленты или посредством проведения ленты над валком, прикладывающим усилие в направлении по толщине ленты.
6. Способ по п.2 или 3, в котором усилие, прикладываемое к растянутому материалу, ниже, чем 10 бар.
7. Способ по п.1, в котором волокна, полученные из ленты, имеют среднюю линейную плотность самое большее 50 дтекс, более конкретно, самое большее 35 дтекс.
8. Полиэтиленовое волокно, имеющие Mw, по меньшей мере, 500000 г/моль, отношение Mw/Mn самое большее 6 и 020 значение однонаправленной ориентации самое большее 55°.
9. Полиэтиленовое волокно по п.8, которое имеют среднюю линейную плотность самое большее 50 дтекс, более конкретно самое большее 35 дтекс.
10. Волокно по п.8 или 9, которое имеет прочность на разрыв, по меньшей мере, 2,0 ГПа, в частности, по меньшей мере, 2,5 GPA, более конкретно, по меньшей мере, 3,0 ГПа, еще более конкретно, по меньшей мере, 3,5 ГПа или даже, по меньшей мере, 4,0 ГПа, и энергию разрушения при разрыве, по меньшей мере, 30 Дж/г, в частности, по меньшей мере, 35 Дж/г, более конкретно, по меньшей мере, 40 Дж/г ГПа, еще более конкретно, по меньшей мере, 50 Дж/г ГПа.
11. Волокно по п.8, которое имеет отношение Mw/Mn самое большее 5, в частности самое большее 4, более конкретно самое большее 3, еще более конкретно самое большее 2,5, и еще более конкретно самое большее 2.
12. Волокно по п.8, которое имеет 020 значение однонаправленной ориентации самое большее 45°, в частности самое большее 30°, более конкретно самое большее 25°.
13. Волокно по п.8, которое имеет содержание органического растворителя в полимере меньше, чем 100 м.д. (0,01 мас.%).
14. Применение полиэтиленовых волокон по любому из пп.8-13 в баллистических применениях, канатах, кабелях, сетях, тканях и защитных применениях.
15. Баллистические атрибуты, канаты, кабеля и сети, ткани и защитные изделия, содержащие полиэтиленовое волокно по любому из пп.8-13.